(57)【要約】脆性材料基板（Ｗ）を割断予定線（Ｌ）に沿って割断する脆性材料基板（Ｗ）の割断装置（２０）である。脆性材料基板（Ｗ）を配置する加工台（３）と、脆性材料基板（Ｗ）の割断予定線（Ｌ）上の、脆性材料基板（Ｗ）を移動させる際の移動方向における先端部に、初期亀裂として始端亀裂（４１）を形成する始端亀裂形成部（２１）と、脆性材料基板（Ｗ）の割断予定線（Ｌ）上の、脆性材料基板（Ｗ）を移動させる際の移動方向における後端部に、初期亀裂として終端亀裂（４２）を形成する終端亀裂形成部（２２）と、脆性材料基板（Ｗ）上にレーザ光（Ｃ）を照射するレーザ照射部（２３）と、脆性材料基板（Ｗ）上に冷却剤（Ｒ）を噴射する冷却剤噴射部（２４）と、脆性材料基板（Ｗ）をレーザ照射部（２３）及び冷却剤噴射部（２４）に対して予め設定された方向に移動させる移動手段（２５）と、を備える。
2015190281.tif 000002
【特許請求の範囲】
【請求項１】
脆性材料基板を割断予定線に沿って割断する脆性材料基板の割断方法であって、
脆性材料基板の割断予定線上の、脆性材料基板をレーザ光照射源に対して移動させる際の移動方向における先端部に、始端亀裂を形成し、かつ、移動方向における後端部に、終端亀裂を形成する工程と、
前記脆性材料基板をレーザ光照射源に対して移動させつつ、レーザ光照射源から前記割断予定線上にレーザ光を照射して加熱処理を行う工程と、
レーザ光による脆性材料基板の加熱処理した部位に対して冷却剤噴射源から冷却剤を噴射し、冷却処理を行って前記割断予定線で前記脆性材料基板を割断する工程と、
を備える脆性材料基板の割断方法。
【請求項２】
前記脆性材料基板が、周縁部に非製品品質エリアを有し、非製品品質エリアの内側に製品品質エリアを有しており、
前記始端亀裂及び前記終端亀裂を形成する工程では、これら始端亀裂及び終端亀裂を共に非製品品質エリアに形成する請求項１記載の脆性材料基板の割断方法。
【請求項３】
前記脆性材料基板の厚み方向の温度勾配より、前記脆性材料基板の割断予定線方向の温度勾配が大きくなるように、前記脆性材料基板に前記加熱処理及び前記冷却処理を行う請求項１記載の脆性材料基板の割断方法。
【請求項４】
脆性材料基板を割断予定線に沿って割断する脆性材料基板の割断装置であって、
脆性材料基板を配置する加工台と、
前記脆性材料基板の割断予定線上の、脆性材料基板を移動させる際の移動方向における先端部に、始端亀裂を形成する始端亀裂形成部と、
前記脆性材料基板の割断予定線上の、脆性材料基板を移動させる際の移動方向における後端部に、終端亀裂を形成する終端亀裂形成部と、
前記脆性材料基板上にレーザ光を照射するレーザ照射部と、
前記脆性材料基板上に冷却剤を噴射する冷却剤噴射部と、
前記脆性材料基板を前記レーザ照射部及び前記冷却剤噴射部に対して予め設定された方向に移動させる移動手段と、
を備える脆性材料基板の割断装置。
【請求項５】
前記移動手段は、前記脆性材料基板に対して前記レーザ照射部及び前記冷却剤噴射部を移動させるように構成され、
前記始端亀裂形成部及び前記終端亀裂形成部は、前記レーザ照射部と同じ移動路上を移動するように構成されている請求項４記載の脆性材料基板の割断装置。
【発明の詳細な説明】
【技術分野】
【０００１】
本発明は、脆性材料基板の割断方法及び脆性材料基板の割断装置に関する。
本願は、２０１４年６月１１日に日本国に出願された特願２０１４−１２０９１５号に基づき優先権を主張し、その内容をここに援用する。
【背景技術】
【０００２】
従来、ガラス板などの脆性材料基板を割断する割断装置として、脆性材料基板にレーザ光を照射して局部的に加熱するレーザ照射部と、レーザ光によって加熱された脆性材料基板に冷却剤を噴射する冷却剤噴射部と、を備えた装置が提案されている。しかし、一般にこのような割断装置は、脆性材料基板上の割断予定線に沿ってスクライブラインを形成するだけであり、後工程としてこのスクライブラインに沿って脆性材料基板にブレーク処理を行うことにより、最終的に脆性材料基板のフルカットを行っている。【０００３】
このような割断装置に対し、単にスクライブラインを形成するだけでなく脆性材料基板のフルカットを行う割断方法として、脆性材料基板の割断予定線に沿って厚み方向に作用する変形応力を印可し、割断予定線に沿って局所熱源を操作して脆性材料基板のフルカットを行う割断方法が提案されている（特許文献１参照）。
【先行技術文献】
【特許文献】
【０００４】
【特許文献１】日本国特開２００９−１０７３０１号公報
【発明の概要】
【発明が解決しようとする課題】
【０００５】
しかしながら、特許文献１の技術では、具体的に変形応力を印可するための装置構成が難しく、また、割断予定線に沿って確実にフルカットを行うことができる変形応力の印可の条件を決定するのも難しい可能性がある。従って、装置構成が比較的簡易であり、かつ、脆性材料基板に確実にフルカットを行うことができる技術の提供が望まれている。【０００６】
本発明は上記事情に鑑みてなされ、その目的は、比較的簡易な手法で脆性材料基板に対して確実にフルカットを行うことができる、脆性材料基板の割断方法及び脆性材料基板の割断装置を提供することにある。
【課題を解決するための手段】
【０００７】
本発明者は、上記目的を達成すべく鋭意研究を進めた結果、例えば厚みが３００μｍ以下の極薄の脆性材料基板に対しては、加熱・冷却条件を適切に選択し、レーザ及び冷却の移動方向の温度分布に起因する熱応力を適切に発生させることにより、割断予定線の途中まではフルカットを行うことができるとの知見を得た。ところが、このように加熱・冷却を適切に選択しても、カット終端部では必ず切れ残りが発生する可能性があることも分かった。そこで、本発明者はカット終端部での切れ残りを無くすべくさらに研究を続けた結果、本発明を完成した。【０００８】
本発明の第１の態様は、脆性材料基板を割断予定線に沿って割断する脆性材料基板の割断方法であって、脆性材料基板の割断予定線上の、脆性材料基板をレーザ光照射源に対して移動させる際の移動方向における先端部に、始端亀裂を形成し、かつ、移動方向における後端部に、終端亀裂を形成する工程と、脆性材料基板をレーザ光照射源に対して移動させつつ、レーザ光照射源から割断予定線上にレーザ光を照射して加熱処理を行う工程と、レーザ光による脆性材料基板の加熱処理した部位に対して冷却剤噴射源から冷却剤を噴射し、冷却処理を行って割断予定線で脆性材料基板を割断する工程と、を備える。【０００９】
本発明の第２の態様は、第１の態様において、脆性材料基板が、周縁部に非製品品質エリアを有し、非製品品質エリアの内側に製品品質エリアを有しており、始端亀裂及び終端亀裂を形成する工程では、これら始端亀裂及び終端亀裂を共に非製品品質エリアに形成する。
本発明の第３の態様は、第１の態様において、脆性材料基板の厚み方向の温度勾配より、脆性材料基板の割断予定線方向の温度勾配が大きくなるように、脆性材料基板に加熱処理及び冷却処理を行う。【００１０】
本発明の第４の態様は、脆性材料基板を割断予定線に沿って割断する脆性材料基板の割断装置であって、脆性材料基板を配置する加工台と、脆性材料基板の割断予定線上の、脆性材料基板を移動させる際の移動方向における先端部に、始端亀裂を形成する始端亀裂形成部と、脆性材料基板の割断予定線上の、脆性材料基板を移動させる際の移動方向における後端部に、終端亀裂を形成する終端亀裂形成部と、脆性材料基板上にレーザ光を照射するレーザ照射部と、脆性材料基板上に冷却剤を噴射する冷却剤噴射部と、脆性材料基板をレーザ照射部及び冷却剤噴射部に対して予め設定された方向に移動させる移動手段と、を備えることを特徴とする。【００１１】
本発明の第５の態様は、第４の態様において、移動手段は、脆性材料基板に対してレーザ照射部及び冷却剤噴射部を移動させるように構成され、始端亀裂形成部及び終端亀裂形成部は、レーザ照射部と同じ移動路上を移動するように構成されている。
【発明の効果】
【００１２】
本発明の脆性材料基板の割断方法によれば、脆性材料基板の割断予定線上の、脆性材料基板を移動させる際の移動方向における先端部に、初期亀裂として始端亀裂を形成し、かつ、移動方向における後端部に、初期亀裂として終端亀裂を形成するようにしたので、特に終端亀裂を起点としてカット終端部でもフルカットを行うことができる。従って、単に終端亀裂の形成を加えるといった簡易な手法により、カット終端部での切れ残りを無くして割断予定線全域のフルカットを行うことができる。
本発明の脆性材料基板の割断装置によれば、脆性材料基板の割断予定線上の、脆性材料基板を移動させる際の移動方向における後端部に、初期亀裂として終端亀裂を形成する終端亀裂形成部を備えているので、特に終端亀裂を起点としてカット終端部でもフルカットを行うことができる。従って、単に終端亀裂形成部を備えるといった簡易な手法により、カット終端部での切れ残りを無くして割断予定線全域のフルカットを行うことができる。
【図面の簡単な説明】
【００１３】
【図１】本実施形態に係る脆性材料基板の割断装置を備えた搬送装置の一例の概略構成を示す平面図である。
【図２】割断装置の概略構成を示す側面図である。
【図３】脆性材料基板の要部を示す平面図である。
【図４Ａ】脆性材料基板の初期亀裂をきっかけにして割断されるメカニズムの説明図である。
【図４Ｂ】脆性材料基板の初期亀裂をきっかけにして割断されるメカニズムの説明図である。
【図５Ａ】極薄の脆性材料基板に初期亀裂をきっかけにしてフルカット（割断）が行われるメカニズムの説明図である。
【図５Ｂ】極薄の脆性材料基板に初期亀裂をきっかけにしてフルカット（割断）が行われるメカニズムの説明図である。
【図５Ｃ】極薄の脆性材料基板に初期亀裂をきっかけにしてフルカット（割断）が行われるメカニズムの説明図である。
【発明を実施するための形態】
【００１４】
以下、図面を参照して本発明に係る脆性材料基板の割断装置を詳しく説明する。なお、以下の図面においては、各部材を認識可能な大きさとするため、各部材の縮尺を適宜変更している。
図１は本発明に係る脆性材料基板の割断装置を備えた搬送装置の一例の概略構成を示す平面図であり、図１中符号１は搬送装置、２０は脆性材料基板の割断装置（以下、割断装置と記す）である。
【００１５】
搬送装置１は、例えば厚みが３００μｍ以下の極薄ガラスからなる脆性材料基板Ｗを搬送する装置である。なお、通常は、脆性材料基板Ｗの中央部が製品品質エリアとなることから、このような製品品質エリアを直接保持することは避けるのが普通である。従って、このような脆性材料基板Ｗでは、一般に、製品品質エリアの外側となる「耳」と呼ばれる周縁部、すなわち幅５ｍｍ〜１０ｍｍ程度の幅方向における両側端部の非製品品質エリアが、直接保持される領域となる。
【００１６】
搬送装置１は、このように脆性材料基板Ｗの製品品質エリアを直接保持することなく、非製品品質エリアとなる両側端部のみを直接保持して搬送するとともに、割断装置２０によって脆性材料基板Ｗを所望寸法にフルカット（割断）を行う装置である。すなわち、図１に示すように搬送装置１は、巻き出しロール２と、巻き出しロール２から送り出された脆性材料基板Ｗを搬送する搬送路３とを備え、さらに一対の固定保持部材４と、一対の第１可動保持部材５と、割断装置２０と、一対の第２可動保持部材７とを備えている。
【００１７】
巻き出しロール２は、脆性材料基板Ｗを巻き取ったロール軸２ａと、このロール軸２ａに連結してこれを回転させるモータ等の駆動源８とを備えている。駆動源８には、ロール軸２ａの回転速度を制御する制御部（図示せず）が設けられており、制御部は、巻き出しロール２からの脆性材料基板Ｗの巻き出しを間欠的に行うように形成されている。なお、脆性材料基板Ｗとしては、前述したように厚みが３００μｍ以下の極薄ガラスが用いられる。
【００１８】
巻き出しロール２の下流側には、高さ調整ローラ９が配置されている。高さ調整ローラ９は、巻き出しロール２から巻き出された脆性材料基板Ｗを搬送する搬送ローラである。高さ調整ローラ９の上端は搬送路３の上面より僅かに高く配置されている。このような構成によって高さ調整ローラ９は、巻き出しロール２から巻き出された脆性材料基板Ｗを搬送路３の上面（搬送面）上に搬送する。
【００１９】
搬送路３は、高さ調整ローラ９の送り出し側に配置されたもので、例えば脆性材料基板Ｗの搬送方向に沿って長細い板状の搬送ユニット１０が複数整列して配置されている。搬送ユニット１０は、本例では特に脆性材料基板Ｗの中心部である製品品質エリアを直接保持しないよう、製品品質エリアに対して非接触で搬送するのが好ましいことから、空気を噴き出すことによる浮上式が採用されている。
【００２０】
浮上式の搬送ユニット１０の上面に多数の空気噴き出し孔（図示せず）が設けられ、空気噴き出し孔に配管を介して空気供給源が接続されることにより、空気噴き出し孔から所定量の空気が噴き出される。そして、このように空気が噴き出されることで搬送ユニット１０上に空気層が形成され、この空気層によって脆性材料基板Ｗが搬送ユニット１０（搬送路３）の上面より上方に浮上する。なお、空気噴き出し孔の形状については特に限定されることなく、一般的な円形の孔以外にも、スリット状の細長い孔でもよい。
【００２１】
また、後述するレーザ照射部２３や冷却剤噴射部２４によって加熱や冷却がなされる加工領域や、この加工領域の近傍領域には、空気噴き出し孔とは別に多数の吸引孔（図示せず）を形成してもよい。これら吸引孔には、配管（図示せず）を介して負圧源としての真空ポンプ（図示せず）を接続しておき、この真空ポンプによって吸引することにより、脆性材料基板Ｗを吸引孔側に引っ張る。ただし、吸引孔による吸引力は、空気噴き出し孔により脆性材料基板Ｗを浮上させる力よりは弱く設定されている。これにより、空気噴き出し孔からの空気噴き出しと吸引孔による吸引とが釣り合うことにより、脆性材料基板Ｗは搬送路３の上面との間の隙間が予め設定された一定の間隔に保持され、従って搬送路３に対して高精度に保持される。
【００２２】
図１に示すように搬送路３の両側には、それぞれ第１クランプレール１１と第２クランプレール１２とが、搬送路３の搬送方向に沿って配置されている。第１クランプレール１１の上流側（巻き出しロール２側）に固定保持部材４が設けられ、固定保持部材４より下流側に第１可動保持部材５が設けられている。
【００２３】
固定保持部材４は、第１クランプレール１１に対し、取付部材（図示せず）を介して固定された状態に取り付けられている。すなわち、固定保持部材４は第１クランプレール１１の長さ方向（搬送路３の搬送方向）に沿って移動することなく、固定されている。この固定保持部材４は、下板と上板とを有する一般的なクランプであり、これら下板と上板とがエアシリンダーによって接離可能に形成されたことにより、脆性材料基板Ｗを着脱可能に保持する。なお、脆性材料基板Ｗを保持する部位は下板、上板の先端部であり、これによって固定保持部材４は、脆性材料基板Ｗの製品品質エリアを直接保持することなく、非製品品質エリアとなる両側端部のみを直接保持する。
【００２４】
第１可動保持部材５も、下板と上板とを有する一般的なクランプであり、これら下板と上板とがエアシリンダーによって固定保持部材４と同様に接離可能に形成されたことにより、脆性材料基板Ｗを着脱可能に保持する。なお、第１可動保持部材５も固定保持部材４と同様に、脆性材料基板Ｗの製品品質エリアを直接保持することなく、非製品品質エリアとなる両側端部のみを直接保持する。
【００２５】
また、一対の第１可動保持部材５は、共に第１クランプレール１１に往復移動可能に取り付けられている。すなわち、一対の第１可動保持部材５は、第１クランプレール１１の長さ方向（搬送路３の搬送方向）に沿って往復移動できる。ここで、第１クランプレール１１は例えばボール螺子機構やリニアモータ機構を備えており、これによって第１可動保持部材５の移動速度や移動距離が高精度に制御されている。
【００２６】
第２クランプレール１２には、一対の第２可動保持部材７が設けられている。第２可動保持部材７も、第１可動保持部材５と同様に構成されたクランプであり、第２クランプレール１２に移動可能に取り付けられている。すなわち、一対の第２可動保持部材７は、第２クランプレール１２の長さ方向（搬送路３の搬送方向）に沿って往復移動できる。なお、第２可動保持部材７も固定保持部材４や第１可動保持部材５と同様に、脆性材料基板Ｗの製品品質エリアを直接保持することなく、非製品品質エリアとなる両側端部のみを直接保持する。また、第２クランプレール１２も、第１クランプレール１１と同様にボール螺子機構やリニアモータ機構を備えて構成されており、これによって第２可動保持部材７の移動速度や移動距離が高精度に制御されている。
【００２７】
また、搬送装置１には、搬送路３の巻き出しロール２側に保持フレーム１３が設けられ、この保持フレーム１３に割断装置２０が移動可能に設けられている。割断装置２０は、前述したように本発明に係る脆性材料基板の割断装置の一実施形態であり、図１に示す可動板２０ａの下面に主要な構成部材を備えている。なお、可動板２０ａは保持フレーム１３に移動可能に設けられており、これによって搬送路３の搬送方向と直交する方向、すなわち脆性材料基板Ｗの幅方向に移動可能である。
【００２８】
この割断装置２０は、図２に概略構成を示す側面図が示されるように、搬送路３を本発明に係る加工台、すなわち脆性材料基板Ｗを配置する加工台とし、始端亀裂形成部２１と、終端亀裂形成部２２と、レーザ照射部２３と、冷却剤噴射部２４と、レーザ照射部２３及び冷却剤噴射部２４を搬送路３上の脆性材料基板Ｗに対して移動させる移動機構２５（移動手段）と、を備えている。
【００２９】
移動機構２５は、図１に示すように可動板２０ａと、これを移動可能に保持する保持フレーム１３の一対のガイドレール１３ａと、一対のガイドレール１３ａ上にて可動板２０ａを走行させるためのモータ等の駆動源２０ｂとを備えている。ガイドレール１３ａとしては、例えばボール螺子が用いられている。このような構成によって可動板２０ａは、駆動源２０ｂによってガイドレール１３ａが回転させられることにより、正逆方向に移動可能となっている。なお、移動機構２５としては、このようなボール螺子を用いた機構に限定されることなく、例えばリニアモータを用いた機構を採用することもできる。
【００３０】
始端亀裂形成部２１は、本実施形態では図２中に矢印Ｐで示す可動板２０ａの移動方向、すなわち割断動作時における移動方向の後方に配置される。そのため、始端亀裂形成部２１は、脆性材料基板Ｗの移動方向における先端部に配置されている。また、終端亀裂形成部２２は、可動板２０ａの移動方向における前方に配置されている。そのため、終端亀裂形成部２２は、脆性材料基板Ｗの移動方向における後端部に配置されている。
【００３１】
始端亀裂形成部２１は、搬送路３（加工台）上の脆性材料基板Ｗの要部を示す平面図である図３に示すように、脆性材料基板Ｗの割断予定線Ｌ上の、脆性材料基板Ｗを移動させる際の移動方向における先端部、本実施形態では図２中に矢印Ｐで示す可動板２０ａの移動方向に対する先端に、初期亀裂として始端亀裂４１を形成する。
始端亀裂形成部２１は、本実施形態ではダイヤモンドカッタ２１ａと、これを昇降可能、かつ水平方向に移動させるエアシリンダー等からなる移動機構２１ｂと、を備えている。
【００３２】
このような構成によって始端亀裂形成部２１は、ダイヤモンドカッタ２１ａが移動機構２１ｂによって所定軌道で移動することにより、図３に示すように搬送路３上にて停止した脆性材料基板Ｗの、割断予定線Ｌ上の先端部に、始端亀裂４１を形成する。始端亀裂４１の深さについては、特に限定されることなく、数μｍ〜数十μｍ程度とされる。また、始端亀裂４１の長さについては、このようなダイヤモンドカッタ２１ａによって形成される亀裂の切断面は後述するレーザ光照射に基づく切断面に比べて粗くなることから、２〜３ｍｍ程度、またはそれ以下とされる。従って、このような始端亀裂４１は、図３中に二点鎖線で示す脆性材料基板Ｗの製品品質エリアと非製品品質エリアとの仮想境界線Ｋの内側、すなわち製品品質エリアにまで形成されることなく、製品品質エリアの外側となる「耳」と呼ばれる非製品品質エリアに形成される。
【００３３】
終端亀裂形成部２２は、図３に示すように脆性材料基板Ｗの割断予定線Ｌ上の、脆性材料基板Ｗを移動させる際の移動方向における後端部、本実施形態では図２中に矢印Ｐで示す可動板２０ａの移動方向に対する後端部に、初期亀裂として終端亀裂４２を形成する。この終端亀裂形成部２２も、始端亀裂形成部２１と同様に、ダイヤモンドカッタ２２ａと、これを昇降可能、かつ水平方向に移動させるエアシリンダー等からなる移動機構２２ｂと、を備えている。
【００３４】
このような構成によって終端亀裂形成部２２は、ダイヤモンドカッタ２２ａが移動機構２２ｂによって所定軌道で移動することにより、図３に示すように搬送路３上に停止した脆性材料基板Ｗの、割断予定線Ｌ上の後端部に、終端亀裂４２を形成する。終端亀裂４２の深さについては、始端亀裂４１と同様に、数μｍ〜数十μｍ程度とされる。
【００３５】
また、終端亀裂４２の長さについても、始端亀裂４１と同様に、２〜３ｍｍ程度、またはそれ以下とされる。ただし、この終端亀裂４２については、図３に示すように脆性材料基板Ｗの割断予定線Ｌ上の後端縁にまで形成されることなく、後端縁よりやや前方に位置していてもよい。ただし、終端亀裂４２も始端亀裂４１と同様に非製品品質エリアに形成されるのが好ましく、従って、終端亀裂４２の始端亀裂４１側の端縁は、仮想境界線Ｋの位置、例えば脆性材料基板Ｗの側縁から５ｍｍの位置より外側とされる。このように形成すれば、ダイヤモンドカッタ２２ａによって形成される比較的粗い切断面は、製品品質エリアに形成されることなく非製品品質エリアのみに形成されるため、製品品質エリアからなる最終的な製品の品質を損なうことがない。
【００３６】
図２に示すように可動板２０ａの下面には、レーザ照射部２３（レーザ光照射源）が配設されている。レーザ照射部２３は、可動板２０ａの移動に伴われて搬送路３上の脆性材料基板Ｗの上方を、脆性材料基板Ｗの幅方向に横切るように配置され、レーザ発振器（図示せず）と、レーザ発振器から発振されたレーザ光Ｃを導く光学系機器（図示せず）とを備えている。
【００３７】
レーザ発振器としては、例えば１００Ｗ〜数百Ｗの出力を有する炭酸ガスレーザ発振器が好適に用いられる。ただし、他の出力範囲、または他の発振機構によるレーザ発振器を用いることもできる。光学系機器は、ミラーやレンズ等からなり、レーザ発振器から発振されたレーザ光Ｃを予め設定された領域（加熱域）に導き、集光させる。
【００３８】
すなわち、レーザ照射部２３は、搬送路３上に保持された脆性材料基板Ｗに対して、斜め上方から図３に示す割断予定線Ｌ上にレーザ光Ｃを照射し、脆性材料基板Ｗを局部的に加熱する。ここで、図２に示すようにレーザ照射部２３と脆性材料基板Ｗとの間の、レーザ光Ｃが通過する空間をレーザ光通過領域２８と設定し、図３に示すように脆性材料基板Ｗ上の、レーザ光Ｃが照射される領域を加熱域２９とする。加熱域２９は、本実施形態では割断予定線Ｌに沿って細長く形成される略長方形の領域に設定される。すなわち、レーザ照射部２３では、このように細長い略長方形の加熱域２９を形成するように、レーザ発振器や光学系機器が構成されている。
【００３９】
また、図２に示すように可動板２０ａの下面には、レーザ照射部２３より可動板２０ａの移動方向後方に、冷却剤噴射部２４がレーザ照射部２３に対して所定距離離れて配置されている。この冷却剤噴射部２４（冷却剤噴射源）は、搬送路３に対して鉛直方向下方に向けて配置された噴射ノズル２４ａと、送液ポンプ２４ｂと、冷却剤を貯留するタンク２４ｃとを備えている。このような構成のもとに冷却剤噴射部２４は、脆性材料基板Ｗに向けて噴射ノズル２４ａから流動性を有する冷却剤Ｒを噴射する。
【００４０】
ここで、冷却剤噴射部２４と脆性材料基板Ｗとの間の、冷却剤Ｒが通過する空間を冷却剤通過領域３０と設定し、図３に示すように脆性材料基板Ｗ上の、冷却剤Ｒが噴射される領域を冷却域３１とする。冷却域３１は、本実施形態では割断予定線Ｌ上に形成される小さな円形の領域に設定され、加熱域２９より可動板２０ａの移動方向後方に所定距離離れて形成配置される。噴射ノズル２４ａから噴射される冷却剤Ｒは、レーザ照射部２３によって脆性材料基板Ｗに形成された加熱域２９を急激に冷却し、水に空気などのガスが混入されて形成される。
【００４１】
このような構成を有する割断装置２０を備えた搬送装置１によって脆性材料基板Ｗを搬送しつつ、割断するには、まず、図１に示す巻き出しロール２から脆性材料基板Ｗを送り出し（巻き出し）、脆性材料基板Ｗの先端部を第１可動保持部材５で保持する。そして、第１可動保持部材５を移動させ、脆性材料基板Ｗを所定位置まで搬送したら、第１可動保持部材５の移動を停止して脆性材料基板Ｗの走行を停止させる。
【００４２】
このようにして脆性材料基板Ｗの走行を停止したら、固定保持部材４によって脆性材料基板Ｗの巻き出しロール２側の両側端部を保持する。また、固定保持部材４による脆性材料基板Ｗの保持とは別に、第２可動保持部材７によっても脆性材料基板Ｗの先端部を保持する。すなわち、第１可動保持部材５が保持している部位より先方を、第２可動保持部材７によって保持する。
【００４３】
続いて、割断装置２０によって脆性材料基板Ｗを幅方向に切断するべく、まず、図３に示すように始端亀裂形成部２１によって脆性材料基板Ｗの割断予定線Ｌ上の移動方向（矢印Ｐと反対の方向）における先端部に、始端亀裂４１を形成する。また、これと同時に、あるいは前後して、終端亀裂形成部２２によって脆性材料基板Ｗの割断予定線Ｌ上の移動方向における後端部に、終端亀裂４２を形成する。このようにして始端亀裂４１、終端亀裂４２を形成したら、後述する可動板２０ａの移動に先立ち、この可動板２０ａに干渉しないよう、始端亀裂形成部２１、終端亀裂形成部２２をそれぞれの移動機構２１ｂ、移動機構２２ｂによって搬送路３上から退避させる。
【００４４】
次いで、レーザ照射部２３、冷却剤噴射部２４をそれぞれ作動させつつ、図２に示す移動機構２５によって可動板２０ａを矢印Ｐ方向に移動（前進）させ、始端亀裂４１を形成した脆性材料基板Ｗの先端部にレーザ光通過領域２８の下方を到達させる。すると、加熱域２９（図３参照）は脆性材料基板Ｗ上に形成され、脆性材料基板Ｗの先端部がレーザ光Ｃの照射を受けて加熱処理される。その際、脆性材料基板Ｗの先端部は冷却剤通過領域３０に到達していないため、冷却処理は受けておらず、従って加熱処理のみがなされる初期加工が行われる。
【００４５】
次いで、初期加工に続く中期加工として、レーザ照射部２３、冷却剤噴射部２４をそれぞれ作動させたまま、移動機構２５によって可動板２０ａをさらに移動（前進）させ、始端亀裂４１を形成した先端部に冷却剤通過領域３０の下方を到達させるとともに、先端部よりやや後方にレーザ光通過領域２８の下方を到達させる。なお、便宜上初期加工、中期加工と表現しているが、これら初期加工から中期加工に移行する間では可動板２０ａを停止させることなく移動機構２５によって一定速度で移動させる。従って、レーザ光Ｃの照射によって加熱される加熱域２９や冷却剤Ｒによって冷却される冷却域３１は、脆性材料基板Ｗ上において一定速度で連続的に移動（変化）する。すなわち、これら加熱域２９や冷却域３１は、可動板２０ａの移動方向と同じ方向に、一定速度で連続的に移動（変化）する。
【００４６】
このようにして脆性材料基板Ｗの先端部に冷却剤Ｒを噴射し、冷却を行うと、先に加熱された部位が急冷される。すると、加熱・冷却作用によって脆性材料基板Ｗの上面には引張応力が生じ、始端亀裂４１の切欠底には応力集中が生じる。そのため、所定の応力が作用すると、始端亀裂４１を起点として割断予定線Ｌに沿って割断線が、進展していく。その際、脆性材料基板Ｗは極薄のガラス板であるため、レーザ照射部２３の加熱条件、冷却剤噴射部２４の冷却条件を適切に選択することにより、割断線としてスクライブ線ではなく、脆性材料基板Ｗにフルカットを行った割断線を形成することができる。
【００４７】
そして、このような中期加工に続く終期加工として、レーザ照射部２３、冷却剤噴射部２４をそれぞれ作動させたまま、移動機構２５によって可動板２０ａをさらに移動（前進）させ、終端亀裂４２を形成した脆性材料基板Ｗの後端部にレーザ光通過領域２８の下方、冷却剤通過領域３０の下方を順次到達させ、通過させる。なお、これら中期加工から終期加工に移行する間でも、可動板２０ａを停止させることなく移動機構２５によって一定速度で移動させる。従って、加熱域２９や冷却域３１は、脆性材料基板Ｗ上において一定速度で連続的に移動する。
【００４８】
このようにしてレーザ照射部２３による加熱処理、冷却剤噴射部２４による冷却処理を割断予定線Ｌに沿って連続的に行うことにより、割断予定線Ｌで脆性材料基板Ｗのフルカット（割断）を行うことができる。
ここで、ガラス板等の脆性材料基板の、初期亀裂をきっかけにして割断されるメカニズムは、一般に、以下のように考えられる。
【００４９】
図４Ａ、図４Ｂは脆性材料基板Ｗの断面を示す図であり、これらの図において符号ｔは脆性材料基板Ｗの厚みを示し、符号Ａは脆性材料基板Ｗの上面に形成された初期亀裂を示している。
このような脆性材料基板Ｗを割断するべく、図４Ａに示すように初期亀裂Ａにレーザ光を照射して加熱すると、初期亀裂Ａ近傍が加熱され、脆性材料基板Ｗの表層部に加熱域２９が形成される。続いて、冷却剤噴射によって脆性材料基板Ｗの初期亀裂Ａ近傍を冷却すると、初期亀裂Ａ近傍が冷却され、図４Ｂに示すように脆性材料基板Ｗの表層部に冷却域３１が形成される。その際、先に加熱によって形成された加熱域２９は、熱伝導によって脆性材料基板Ｗの厚み方向に拡がる。
【００５０】
このような図４Ｂに示す状態において、加熱域２９は熱膨張によって伸びようとするが、加熱域２９の周囲は加熱による影響をほとんど受けていないため、加熱域２９での熱膨張を抑えるように作用し、これによって図４Ｂ中に矢印で示すように加熱域２９には圧縮応力が働く。
【００５１】
一方、冷却域３１は熱収縮によって縮もうとするが、冷却域３１の周囲は冷却による影響を大きく受けていないため、冷却域３１での熱収縮を抑えるように作用し、これによって図４Ｂ中に矢印で示すように冷却域３１には引っ張り応力が働く。このように脆性材料基板Ｗの表層部の冷却域３１に引っ張り応力が働くと、この引っ張り応力が初期亀裂Ａに作用することにより、初期亀裂Ａを起点として脆性材料基板Ｗを割断させるように作用する。これにより、脆性材料基板Ｗは初期亀裂Ａが成長することにより、脆性材料基板Ｗの表面にケガキ線を入れたように割断される。
【００５２】
また、特に厚みが３００μｍ以下の極薄の脆性材料基板Ｗの場合、この脆性材料基板Ｗに初期亀裂をきっかけにしてフルカット（割断）が行われるメカニズムは、以下のように考えられる。
図５Ａ〜図５Ｃは極薄の脆性材料基板Ｗの上面を示す斜視図であり、これらの図においても符号４１は脆性材料基板Ｗの上面に形成された始端亀裂を示し、符号Ｌは脆性材料基板Ｗの割断予定線を示している。
【００５３】
このような脆性材料基板Ｗを割断するべく、図５Ａに示すように脆性材料基板Ｗを矢印Ｑ方向（図２中の可動板２０ａの移動方向と反対の方向）に移動させつつ、始端亀裂４１を含む割断予定線Ｌに沿ってレーザ光照射による加熱、冷却剤噴射による冷却を順次行うと、厚みが３００μｍ以下の極薄の脆性材料基板Ｗではレーザ光照射後、速やかに下面まで熱伝導する。即ち、脆性材料基板Ｗの厚み方向では温度がほぼ均一であるのに対し、脆性材料基板Ｗの割断予定線Ｌ方向では、脆性材料基板Ｗの厚み方向と比べ温度分布の幅が大きくなる。換言すると、脆性材料基板Ｗの厚み方向では、変化率の小さい緩やかな温度勾配を持つのに対し、脆性材料基板Ｗの割断予定線Ｌ方向では、変化率の大きい急な温度勾配を持つ（脆性材料基板Ｗの厚み方向の温度勾配より、脆性材料基板Ｗの割断予定線Ｌ方向の温度勾配が大きい）。そのため、始端亀裂４１の成長は、脆性材料基板Ｗの厚み方向の温度分布よりも、割断予定線Ｌ方向の温度分布が支配的となって行われる。
【００５４】
このような状態において、加熱域２９は熱膨張によって伸びようとするが、加熱域２９の周囲、特に矢印Ｑ方向と反対の領域では加熱による影響をほとんど受けていないため、加熱域２９での熱膨張を抑えるように作用し、これによって図５Ａ中に矢印で示すように加熱域２９には圧縮応力が働く。
【００５５】
一方、冷却域３１は熱収縮によって縮もうとするが、冷却域３１の周囲は冷却による影響を大きく受けていないため、冷却域３１での熱収縮を抑えるように作用し、これによって図５Ａ中に矢印で示すように冷却域３１には引っ張り応力が働く。このように脆性材料基板Ｗの表層部の冷却域３１に引っ張り応力が働くと、この引っ張り応力が始端亀裂４１に作用することにより、始端亀裂４１を起点として脆性材料基板Ｗに割断が生じる。
【００５６】
従って、脆性材料基板Ｗを矢印Ｑ方向に移動させ、レーザ光照射による加熱、冷却剤噴射による冷却を割断予定線Ｌに沿って連続的に進めると、始端亀裂４１を起点とした脆性材料基板Ｗの割断が割断予定線Ｌに沿って進行する。
【００５７】
ところが、脆性材料基板Ｗの矢印Ｑ方向への移動が進み、図５Ｂに示すように加熱域２９が脆性材料基板Ｗの終端にまで到達すると、加熱域２９の周囲には加熱による影響をほとんど受けていない領域が少なく、特に矢印Ｑ方向と反対の側の脆性材料基板Ｗの領域が存在しない。そのため、加熱域２９での熱膨張を抑える力がほとんど働かず、これによって図５Ｂ中に矢印で示すように加熱域２９は自由に熱膨張しようとする。
【００５８】
同様に、冷却域３１では冷却域３１の周囲に冷却による影響を大きく受けていない領域が少なく、特に矢印Ｑ方向と反対の側の領域が減少するため、冷却域３１での熱収縮を抑える力が弱まり、これによって図５Ｂ中に矢印で示すように冷却域３１は熱収縮しようとする。
【００５９】
よって、特に冷却域３１での引っ張り応力が緩和されるため、始端亀裂４１を起点として進行した割断線に十分な引っ張り応力が作用せず、従ってこの割断線の割断予定線Ｌに沿う進行が停止する。すなわち、脆性材料基板Ｗの割断予定線Ｌ終端部で、始端亀裂４１を起点とした割断線Ｓの進行が停止する。よって、単に始端亀裂４１だけを形成してレーザ光照射による加熱、冷却剤噴射による冷却を割断予定線Ｌに沿って連続的に進めても、カット終端部では必ず切れ残りが発生してしまう。その結果、この脆性材料基板Ｗの切れ残り部分を割断してフルカットを行うためには、従来と同様にブレーク処理を行う必要がある。
【００６０】
そこで、本実施形態では、図５Ｃに示すように脆性材料基板Ｗの終端部に終端亀裂４２を形成している。このように終端亀裂４２を形成することで、割断予定線Ｌ上に生じる引っ張り応力が図５Ｃに示す終端亀裂４２に作用することにより、終端亀裂４２を起点として脆性材料基板Ｗに割断が生じる。
【００６１】
従って、脆性材料基板Ｗを矢印Ｑ方向に移動させ、レーザ光照射による加熱、冷却剤噴射による冷却を割断予定線Ｌに沿って連続的に進めると、割断予定線Ｌの終端部では終端亀裂４２を起点とした脆性材料基板Ｗの割断が割断予定線Ｌに沿って進行し、先に形成された始端亀裂４１を起点とした割断線Ｓに繋がる。よって、このように終端亀裂４２を形成したことにより、割断予定線Ｌ上にて始端亀裂４１を起点とした割断線Ｓと終端亀裂４２を起点とした脆性材料基板Ｗの割断とが連続し、脆性材料基板Ｗが一つの連続した割断線によってフルカットが行はれる。
【００６２】
このようにして脆性材料基板Ｗを切断したら、割断装置２０の可動板２０ａを矢印Ｐ方向と反対の方向に移動させ、初期位置に戻す。そして、切断後の脆性材料基板Ｗに対する第１可動保持部材５の保持を解除して第１可動保持部材５を固定保持部材４側に移動させ、固定保持部材４が保持している後続の脆性材料基板Ｗの先端部を保持する。一方、切断後の脆性材料基板Ｗについては、第２可動保持部材７を搬送方向下流側に移動させることにより、搬送路３上をさらに走行させる（搬送する）。
以下、このような工程を繰り返すことにより、巻き出しロール２から巻き出された脆性材料基板Ｗを割断装置２０によって連続的にフルカットし、所望の寸法にすることができる。
【００６３】
本実施形態に係る割断装置２０にあっては、脆性材料基板Ｗの割断予定線Ｌ上の、脆性材料基板Ｗを移動させる際の移動方向における後端部に、初期亀裂として終端亀裂４２を形成する終端亀裂形成部２２を備えているので、特に終端亀裂４２を起点として脆性材料基板Ｗのカット終端部でもフルカットを行うことができる。従って、単に終端亀裂形成部２２を備えるといった簡易な手法により、カット終端部での切れ残りを無くして割断予定線Ｌ全域で確実にフルカットを行うことができる。
【００６４】
また、このような割断装置２０による脆性材料基板の割断方法にあっても、初期亀裂として終端亀裂４２を形成したので、この終端亀裂４２を起点としてカット終端部でもフルカットを行うことができる。従って、単に終端亀裂４２の形成を加えるといった簡易な手法により、カット終端部での切れ残りを無くして割断予定線全域でフルカットを行うことができる。
【００６５】
また、始端亀裂４１及び終端亀裂４２を、共に脆性材料基板Ｗの非製品品質エリアに形成した。そのため、これら始端亀裂４１及び終端亀裂４２の切断面が比較的粗いものの、始端亀裂４１及び終端亀裂４２は、製品品質エリアには形成されないため、製品品質エリアからなる最終的な製品の品質が損なわれるのを防止することができる。
【００６６】
なお、本発明は上記実施形態に限定されることなく、本発明の主旨を逸脱しない範囲で種々の変更が可能である。
例えば、上記実施形態では、始端亀裂形成部２１、終端亀裂形成部２２をそれぞれ独自の移動機構２１ｂ、移動機構２２ｂによって移動可能に構成したが、始端亀裂形成部２１、終端亀裂形成部２２のそれぞれのダイヤモンドカッタ２１ａ、ダイヤモンドカッタ２２ａを可動板２０ａに取り付け、あるいはレーザ照射部２３に取り付けることにより、可動板２０ａを移動させる移動機構２５によって始端亀裂形成部２１（ダイヤモンドカッタ２１ａ）、終端亀裂形成部２２（ダイヤモンドカッタ２２ａ）をそれぞれ移動させてもよい。
【００６７】
その場合に、始端亀裂形成部２１、終端亀裂形成部２２を共に設けることなく、一方の亀裂形成部のみを可動板２０ａあるいはレーザ照射部２３に取り付け、この亀裂形成部によって始端亀裂４１の形成と終端亀裂４２の形成とを共に行ってもよい。
【００６８】
また、上記実施形態では可動板２０ａを移動させることにより、脆性材料基板Ｗに対してレーザ照射部２３、冷却剤噴射部２４を移動させたが、例えば大判の脆性材料基板Ｗを複数枚に分割したい場合などでは、レーザ照射部２３、冷却剤噴射部２４を固定して配置しておき、これらレーザ照射部２３、冷却剤噴射部２４に対して脆性材料基板Ｗを移動させてもよい。
【００６９】
また、上記実施形態では、始端亀裂形成部２１、終端亀裂形成部２２として、カッタホイールであるダイヤモンドカッタ２１ａやダイヤモンドカッタ２２ａを用いたが、本発明はこれに限定されることなく、他に例えば、短パルスレーザを用いたアブレーション加工により、始端亀裂４１や終端亀裂４２を形成してもよい。このような短パルスレーザを用いた場合、非接触で始端亀裂４１や終端亀裂４２を形成することができるため、マイクロクラックの発生を抑えることができる。
【産業上の利用可能性】
【００７０】
本発明の脆性材料基板の割断装置、及び割断方法によれば、特に終端亀裂を起点としてカット終端部でもフルカットを行うことができる。従って、単に終端亀裂の形成を加えるといった簡易な手法により、カット終端部での切れ残りを無くして割断予定線全域のフルカットを行うことができる。
【符号の説明】
【００７１】
１  搬送装置
３  搬送路（加工台）
２０  脆性材料基板の割断装置
２０ａ  可動板
２１  始端亀裂形成部
２２  終端亀裂形成部
２３  レーザ照射部（レーザ光照射源）
２４  冷却剤噴射部（冷却剤噴射源）
２５  移動機構（移動手段）
２９  加熱域
３１  冷却域
４１  始端亀裂
４２  終端亀裂
Ｌ  割断予定線
Ｗ  脆性材料基板
【図１】
2015190281.tif 000003
【図２】
2015190281.tif 000004
【図３】
2015190281.tif 000005
【図４Ａ】
2015190281.tif 000006
【図４Ｂ】
2015190281.tif 000007
【図５Ａ】
2015190281.tif 000008
【図５Ｂ】
2015190281.tif 000009
【図５Ｃ】
2015190281.tif 000010
【国際調査報告】
2015190281.tif 000011
2015190281.tif 000012
2015190281.tif 000013
2015190281.tif 000014